(57)【要約】本発明は、光学的に透過性の／透明な液体の二重硬化（湿気）及び光硬化接着剤に関する。より詳細には、本発明は、湿気硬化性ポリオレフィン系オリゴマーを含むか、又は含まない、少なくとも１種の光−及び／又は熱−硬化性ポリオレフィン系オリゴマー；適切な硬化条件下でオリゴマーの硬化を誘発及び／又は促進するための硬化パッケージ；並びに、光−及び／又は熱−硬化性ポリオレフィン系オリゴマー又は湿気硬化性ポリオレフィン系オリゴマーとの硬化条件下で反応性でない少なくとも１種のポリオレフィン系ポリウレタンを有する液状の光学的に透過性の／透明な接着剤に関する。本発明はまた、このような光学透明接着剤を含む光学アセンブリにも関する。【特許請求の範囲】
【請求項１】
Ａ．湿気硬化性ポリオレフィン系オリゴマーを含むか、又は含まない、光−及び／又は熱−硬化性ポリオレフィン系オリゴマー；
Ｂ．適切な硬化条件下でオリゴマーの硬化を誘発及び／又は促進するための硬化パッケージ；並びに、
Ｃ．光−及び／又は熱−硬化性ポリオレフィン系オリゴマー又は湿気硬化性ポリオレフィン系オリゴマーとの硬化条件下で反応性でない少なくとも１種のポリオレフィン系ポリウレタン
を含む、接着剤組成物。
【請求項２】
硬化パッケージが、オリゴマーの硬化を誘発及び／又は促進するのに適切な、１若しくは複数の硬化剤及び／又は１若しくは複数の触媒を含む、請求項１に記載の接着剤組成物。
【請求項３】
硬化パッケージが光開始剤を含む、請求項１に記載の接着剤組成物。
【請求項４】
硬化パッケージが熱開始剤を含む、請求項１に記載の接着剤組成物。
【請求項５】
硬化パッケージが湿気硬化触媒を含む、請求項１に記載の接着剤組成物。
【請求項６】
湿気硬化触媒が、組成物全体の約０．０１重量％〜約１．０重量％の量で存在する、請求項５に記載の組成物。
【請求項７】
光開始剤が、組成物全体の約０．１重量％〜約３．０重量％の量で存在する、請求項３に記載の組成物。
【請求項８】
熱開始剤が、組成物全体の約０．１重量％〜約３．０重量％の量で存在する、請求項３に記載の組成物。
【請求項９】
硬化後、０〜２のヘイズ値及び０〜２の黄色度値を有する、請求項１に記載の組成物。
【請求項１０】
ポリオレフィン系オリゴマーが、ポリブタジエン、水素化ポリブタジエン、ブチルゴム、ポリイソブチレン、及びそれらの組み合わせからなる群から選択される骨格を有する、請求項１に記載の組成物。
【請求項１１】
ポリオレフィン系オリゴマーを含む湿気硬化性樹脂が、末端アルコキシ基及び／又はペンダントアルコキシ基を含む、請求項１に記載の組成物。
【請求項１２】
光−又は熱−硬化性ポリオレフィン系オリゴマーが、末端及び／又は（メタ）アクリレート基及び／又はビニル基を含む、請求項１に記載の組成物。
【請求項１３】
ポリオレフィン系オリゴマーを含む湿気硬化性樹脂が、組成物全体の約５重量％〜約８０重量％の量で存在する、請求項１に記載の組成物。
【請求項１４】
光−又は熱−硬化性ポリオレフィン系オリゴマーが、組成物全体の約５重量％〜約８０重量％の量で存在する、請求項１に記載の組成物。
【請求項１５】
湿気硬化性ポリオレフィン系オリゴマーが、構造：
Ｍ−（Ｕ−Ｐ）ｎ−Ｕ−Ｍ
（式中、Ｍは、１又は複数の湿気硬化性基を表し、Ｕは、ウレタン又はウレア結合を含む成分を表し、そしてＰは、ポリオレフィン骨格を表し、そしてｎは、１〜１００である。）
を有する、請求項１に記載の組成物。
【請求項１６】
湿気硬化性樹脂が、構造：
【化１】
2019509360.tif 000008
を有する、請求項１に記載の組成物。
【請求項１７】
熱硬化性ポリオレフィン系オリゴマーが、構造：
Ｈ−（Ｕ−Ｐ）ｎ−Ｕ−Ｈ
（式中、Ｈは、１又は複数の（メタ）アクリレート又はビニル基を表し、Ｕは、ウレタン又はウレア結合を含む成分を表し、そしてＰは、ポリオレフィン骨格を表し、そしてｎは１〜１００である。）
を有する、請求項１に記載の組成物。
【請求項１８】
光硬化性ポリオレフィン系オリゴマーが、構造：
Ｐｈ−（Ｕ−Ｐ）ｎ−Ｕ−Ｐｈ
（式中、Ｐｈは、１又は複数の光硬化性基を表し、Ｕは、ウレタン又はウレア結合を含む成分を表し、そしてＰは、ポリオレフィン骨格を表し、そしてｎは、１〜１００である。）
を有する、請求項１に記載の組成物。
【請求項１９】
ポリオレフィン系オリゴマーが、ポリオレフィンジオールとイソシアナトアルコキシシランとの反応生成物により形成されるポリウレタンである、請求項１に記載の組成物。
【請求項２０】
ポリオレフィン系オリゴマーが、ポリブタジエンジオールとイソシアナトトリメトキシシランとの反応生成物により形成されるポリウレタンである、請求項１に記載の組成物。
【請求項２１】
ポリオレフィン系オリゴマーが、約１０，０００〜約１５，０００の平均分子量（Ｍｗ）を有する、請求項１に記載の組成物。
【請求項２２】
ポリオレフィン系オリゴマーが、約１０，０００〜約１５，０００の平均分子量（Ｍｗ）を有する、請求項１に記載の組成物。
【請求項２３】
（メタ）アクリレートモノマーをさらに含む、請求項１に記載の組成物。
【請求項２４】
希釈剤、増粘剤、安定化剤、着色剤、顔料、酸化防止剤、可塑剤、レオロジー調整剤、及びそれらの組み合わせからなる群から選択される成分をさらに含む、請求項１に記載の組成物。
【請求項２５】
ａ）ディスプレイパネルと、カバーレンズ又はタッチパネルを含む上部基材とを提供する工程；
ｂ）請求項１に記載の接着剤組成物を、上部基材とディスプレイパネルとの間に配置されるように提供する工程；及び、
ｃ）電磁スペクトルの放射線、熱、及び湿気のうちの少なくとも１つにばく露することによって接着剤組成物を硬化させる工程
を含む、光学アセンブリを製造するプロセス。
【請求項２６】
ａ）光学アセンブリを加熱することによってディスプレイパネルから上部基材を取り外す工程；
ｂ）取り外した基材及びディスプレイパネルを室温（２５℃）まで冷却する工程；並びに、
ｃ）上部基材及び／又はディスプレイパネルから接着剤を剥離する工程
を含む、光学アセンブリを再加工するプロセス。
【請求項２７】
ディスプレイパネルと、ディスプレイパネル用の上部基材と、それらの間に配置された請求項１に記載の接着剤組成物の反応生成物と、を含む光学アセンブリ。
【発明の詳細な説明】
【技術分野】
【０００１】
背景
分野
本発明は、光学的に透過性の（ｔｒａｎｓｐａｒｅｎｔ）／透明な（ｃｌｅａｒ）液体の二重硬化（湿気）及び光硬化接着剤に関する。より詳細には、本発明は、液体の光学的に透過性の／透明な接着剤であって、湿気硬化性ポリオレフィン系オリゴマーを含むか含まない、少なくとも１種の光−及び／又は熱−硬化性ポリオレフィン系オリゴマー；適切な硬化条件下でオリゴマーの硬化を誘発及び／又は促進するための硬化パッケージ；並びに、光−及び／又は熱−硬化性ポリオレフィン系オリゴマー又は湿気硬化性ポリオレフィン系オリゴマーとの硬化条件では反応しない、少なくとも１種のポリオレフィン系ポリウレタン、を有する、接着剤に関する。本発明はまた、このような光学的に透明な接着剤を含む光学アセンブリにも関する。
【背景技術】
【０００２】
関連技術の簡単な説明
液体の、光学的に透明な又は透過性の接着剤（「ＬＯＣＡ」又は「ＬＯＣＡｓ」）は、光学レンズ、ディスプレイパネル、及びタッチスクリーンの基材への接合など、透明性（ｃｌａｒｉｔｙ）及び透過性（ｔｒａｎｓｐａｒｅｎｃｙ）が必要な用途に使用されてきた。そのような光学部品は、電話、コンピュータスクリーン、及び他の画像装置などの電子デバイスに一般的に使用されている。しかしながら、いくつかの市販されているＬＯＣＡは、接合に光硬化と熱硬化の組み合わせを使用する。熱硬化は、多くの用途において、特に接合しようとする部品が熱感受性である場合に欠点を有する。湿気及び光硬化性のＬＯＣＡが存在するが、これらのＬＯＣＡは、ポリ（メタ）アクリレート骨格をベースとする樹脂を有し、湿気に対して目に見える程のバリア特性をもたらさない。
【０００３】
米国特許出願公開第２０１５／０３７６４７６Ａ１号には、約１０重量パーセント〜約９０重量パーセントのポリオレフィン系ポリマーであって、湿気官能基と光硬化官能基の両方を含有するポリマーを、湿気硬化性官能基のみを有するポリオレフィン系ポリマーと組み合わせて含む化学線及び湿気二重硬化性組成物が開示されている。
【０００４】
ポリオレフィン系オリゴマーをベースとする湿気硬化樹脂を含めるという選択肢を提供することが望しく、ここで、湿気硬化オリゴマーは、望ましくは、光硬化性基を欠いており、光−及び／又は熱−硬化性樹脂（それ自体が、ポリオレフィンオリゴマーをベースとする）とブレンドされている。
【０００５】
本発明は、その選択肢を提供し、そのようにすることで、電磁スペクトラムの放射線及び／又は熱へばく露されると光硬化性及び／又は熱硬化性であるオリゴマーに加えて、湿気硬化性オリゴマーの使用により、暗領域で硬化することができる光学的に透過性の／透明な液体ポリオレフィン系接着剤を提供する。さらに、そのように提供された光学的に透過性の／透明な液体ポリオレフィン系接着剤は、接合ラインに改善されたバリア特性を付与し、ひいては、該接着剤が使用されるデバイスに改善された保護特性を付与する。例えば、タッチスクリーン用途における接着性の接合／シールのバリア特性の改善は、デバイスの電子部中への接合ラインを介した湿気透過への耐性を向上させる。加えて、ポリオレフィンン骨格は、ポリ（メタ）アクリレート骨格とは異なった、また場合によってはそれより改善された機械的特性を与える。
【発明の概要】
【課題を解決するための手段】
【０００６】
したがって、本発明の一態様には、
Ａ．湿気硬化性ポリオレフィン系オリゴマーを含むか、又は含まない、光−及び／又は熱−硬化性ポリオレフィン系オリゴマー；
Ｂ．適切な硬化条件下でオリゴマーの硬化を誘発及び／又は促進するための硬化パッケージ；並びに、
Ｃ．光−及び／又は熱−硬化性ポリオレフィン系オリゴマー又は湿気硬化性ポリオレフィン系オリゴマーとの硬化条件下で反応性でない少なくとも１種のポリオレフィン系ポリウレタン
を含む、接着剤組成物が含まれる。
【０００７】
湿気硬化性ポリオレフィン系オリゴマーが存在してもよく、以下の構造を有し得る：
Ｍ−（Ｕ−Ｐ）ｎ−Ｕ−Ｍ
（式中、Ｍは、１又は複数の湿気硬化性基を表し、Ｕは、ウレタン又はウレア結合を含む成分を表し、そしてＰは、ポリオレフィン骨格を表し、そしてｎは、１〜１００である。）。
【０００８】
一例として、湿気硬化性樹脂は、構造：
【０００９】
【化１】
2019509360.tif 000002
を有する。
【００１０】
熱硬化性ポリオレフィン系オリゴマーは、構造：
Ｈ−（Ｕ−Ｐ）ｎ−Ｕ−Ｈ
（式中、Ｈは、１又は複数の（メタ）アクリレート又はビニル基を表し、Ｕは、ウレタン又はウレア結合を含む成分を表し、そしてＰは、ポリオレフィン骨格を表し、そしてｎは、１〜１００である。）
を有する。
【００１１】
光硬化性ポリオレフィン系オリゴマーは、構造：
Ｐｈ−（Ｕ−Ｐ）ｎ−Ｕ−Ｐｈ
（式中、Ｐｈは、１又は複数の光硬化性基、例えば（メタ）アクリレートを表し、Ｕは、ウレタン又はウレア結合を含む成分を表し、そしてＰは、ポリオレフィン骨格を表し、そしてｎは、１〜１００である。）
を有する。
【００１２】
このような光硬化性ポリオレフィン系オリゴマーの市販の例としては、Ｓａｒｔｏｍｅｒ，Ｅｘｔｏｎ，ＰＡからのＣＮ９０１４及びＣＮ９０７０が挙げられる。
【００１３】
本明細書に記載の３つのタイプのオリゴマー（例えば、湿気−、光−、又は熱−硬化性）のいずれか又はすべてのベースとなるポリオレフィン系オリゴマーは、ポリブタジエン、ブチルゴム、ポリイソブチレン、及びそれらのヒドロキシル化型、並びにそれらの組み合わせから選択される骨格を有する。
【００１４】
熱硬化性ポリオレフィン系オリゴマーは、組成物全体の約５重量％〜約８５重量％、望ましくは約５重量％〜約３０重量％、より望ましくは約７重量％〜約１５重量％の量で存在し得る。
【００１５】
光硬化性ポリオレフィン系オリゴマーは、組成物全体の約５重量％〜約８５重量％、望ましくは約５重量％〜約３０重量％、より望ましくは約７重量％〜約１５重量％の量で存在し得る。
【００１６】
湿気硬化性ポリオレフィン系オリゴマーは、使用される場合、組成物全体の約５重量％〜約８５重量％、望ましくは約１５重量％〜約７０重量％、より望ましくは約３０重量％〜約６０重量％の範囲で存在し得る。
【００１７】
硬化性（本明細書で企図される３つの硬化様式のいずれかに基づく硬化性）ポリオレフィン系オリゴマーがポリブタジエンオリゴマーをベースとする場合、オリゴマーの平均分子量（ＧＰＣによって決定される）は約２，０００〜約３，０００である。オリゴマーの平均残留物は、１，０００Ｍｗ未満のポリマーが約０．０２％であり、約５００Ｍｗ未満のポリマーが約ゼロ％である。このオリゴマーの多分散指数（Ｍｗ／Ｍｎ）は約１〜１．３である。
【００１８】
硬化性ポリオレフィン系オリゴマーがブチルゴムオリゴマーをベースとする場合、オリゴマーの平均分子量（ＧＰＣによって決定される）は約１０，０００〜約１５，０００である。オリゴマーの平均残留物は、１，０００Ｍｗ未満のポリマーが約１．８％であり、５０００Ｍｗ未満のポリマーが０．９％である。このオリゴマーの多分散指数（Ｍｗ／Ｍｎ）は約１．９〜２．１４である。
【００１９】
硬化性ポリオレフィン系オリゴマーがポリイソブチレンオリゴマーをベースとする場合、オリゴマーの平均分子量（ＧＰＣによって決定される）は約１０，０００〜約１５，０００である。オリゴマーの平均残留物は、望ましくは１，０００Ｍｗ未満のポリマーについては０％であり、５００Ｍｗ未満のポリマーについては０％であり、多分散性指数（Ｍｗ／Ｍｎ）は約１〜２．２２である。
【００２０】
光−及び／又は熱−硬化性ポリオレフィン系オリゴマー又は湿気硬化性ポリオレフィン系オリゴマーとの硬化条件下で反応しないポリオレフィン系ポリウレタンは、以下：
ＨＯ−Ｕ−Ｐ−Ｕ−ＯＨ
（式中、Ｕは、ウレタン又はウレア結合を含む成分を表し、そしてＰは、ポリオレフィン骨格を表す。）
によって表され得る。
【００２１】
硬化パッケージ（ｃｕｒａｔｉｖｅ  ｐａｃｋａｇｅ）は、オリゴマーの硬化を誘発及び／又は促進するのに適切な、１若しくは複数の硬化剤（ｃｕｒａｔｉｖｅ）及び／又は１若しくは複数の触媒を含む。例えば、硬化パッケージは、光開始剤、熱開始剤、湿気硬化触媒、及びそれらの組み合わせを含み得る。
【００２２】
本発明の別の態様では、以下の工程を含む光学アセンブリを製造するプロセスが提供される：ディスプレイパネル及びカバーレンズ又はタッチパネルなどの上部基材を提供する工程；本発明の二重硬化性の光学的に透過性の接着剤組成物をディスプレイパネル上に配置する工程；、及び、二重硬化性の光学的に透過性の接着剤組成物を、湿気にばく露されているか又はばく露されていない状態で、高温及び／又は電磁放射線にばく露することによって硬化させる工程。
【００２３】
本発明のさらに別の態様には、以下の工程を含む光学アセンブリを再加工するプロセスが含まれる：光学アセンブリを加熱することによってディスプレイパネルから上部基材を取り外す工程；取り外した基材及びディスプレイパネルを室温（２５℃）まで冷却する工程；並びに、上部基材及び／又はディスプレイパネルから接着剤を剥離する工程。このプロセスは、本発明の二重硬化性の光学的に透過性の接着剤組成物をディスプレイパネル上に配置する工程；並びに、二重硬化性の光学的に透明な接着剤組成物を、湿気にばく露されているか又は曝されていない状態で、高温条件及び／又は電磁放射線にばく露することによって硬化させる工程をさらに含み得る。
【００２４】
本発明の別の態様では、ディスプレイパネルと；ディスプレイパネル用の上部基材と；ディスプレイパネルを上部基材に接着させる本発明の二重硬化性の光学的に透過性の接着剤組成物からなる接合と、を含む光学アセンブリが提供される。
【発明を実施するための形態】
【００２５】
詳細な説明
ＬＯＣＡに適用される場合、用語「液体」は、接着剤が室温（２５℃）で液体であるか、又は、周囲条件で液体に溶融され、溶融状態でワークピース又はデバイスに塗布できることを意味する。望ましくは、本発明の組成物は、室温で液体である。
【００２６】
「光学的に透明」という語句は、低い黄色度及び低いヘイズの読み値を含む。例えば、
本発明の組成物について、（透明なスライドに対して測定される）Ｄａｔａｃｏｌｏｒ  ６５０装置における比色の読み値は、ヘイズが約０〜２％、望ましくがヘイズは約０〜１％未満であり；そして「黄色度ｂ（ｙｅｌｌｏｗｎｅｓｓ  ｂ）」が０〜２の値、望ましくは黄色度ｂが１未満（ｕｎｄｅｒ）の値、より望ましくは０．５未満の値である。
【００２７】
ＬＯＣＡは、タッチパネル及びディスプレイデバイスの製造及びアセンブリにおいて、カバーレンズ、プラスチック又は他の光学材料を主センサユニットに又は互いに接合するために広く使用されている。ＬＯＣＡは、デバイスの光学特性を改善するだけでなく、耐久性などの他の特性を改善する傾向がある。本発明のＬＯＣＡは、一般に、例えば、タッチパネルを主液晶ディスプレイに接合するために、また、レンズなどの任意の保護カバーをタッチパネルに接合するためにも使用される。ＬＯＣＡの商業的用途としては、静電容量（ｃａｐａｃｉｔｉｖｅ）タッチパネル及び３Ｄテレビの組み立て及び製造が挙げられる。
【００２８】
ＬＯＣＡは、少なくとも約８５％の光透過率を示す場合、光学的に透明であるとみなされる。光透過率の測定は、当業者には知られており、３００μｍ厚のサンプルで、以下の透過率測定の試験方法に従って測定され得る：
・イソプロパノールで拭き取られており、その両端に２つの１００μｍ厚のスペーサーテープが取り付けられた７５ｍｍ×５０ｍｍの平らなマイクロスライド（Ｄｏｗ  Ｃｏｒｎｉｎｇ，Ｍｉｄｌａｎｄ，ＭＩ製のガラススライド）上にＬＯＣＡの小滴を置く。
・２枚目のガラススライドをＬＯＣＡを覆って所定の力で（ｕｎｄｅｒ  ａ  ｆｏｒｃｅ）取り付ける。
・ＵＶ光源下でＬＯＣＡを硬化させる。
・１枚のブランクガラススライドをバックグラウンドとして使用して、Ａｇｉｌｅｎｔの分光計Ｃａｒｙ  ３００を用いて、波長３８０ｎｍから７８０ｎｍの光透過率を測定する。
【００２９】
本明細書で使用される場合、用語「オリゴマー」は、互いに連結した少なくとも２つのモノマー単位を含む比較的低分子量のポリマー化合物を指す。望ましくは、オリゴマーは、互いに連結した２〜１０００個のモノマー単位、より望ましくは、互いに連結した２〜３００個のモノマー単位を含む。
【００３０】
本明細書で使用される場合、用語「（メタ）アクリル」は、アクリル、メタクリル、又はそれらの任意の組み合わせを示す。同様に、用語「（メタ）アクリルオキシ」は、アクリルオキシ、メタクリルオキシ、又はそれらの任意の組み合わせを示し；用語「（メタ）アクリル酸」は、アクリル酸、メタクリル酸、又はそれらの任意の組み合わせを示し；用語「（メタ）アクリレート」は、アクリレート、メタクリレート、又はそれらの任意の組み合わせを示し；用語「（メタ）アクリルアミド」は、アクリルアミド、メタクリルアミド、又はそれらの任意の組み合わせを示す。本発明に使用可能な（メタ）アクリレート中の（メタ）アクリル基の数は、特に限定されず、１又は複数であることができる。
【００３１】
本発明の接着剤組成物は、貯蔵寿命が長く、光学アセンブリを形成するための積層中など、良好な加工性を示す。接着剤組成物は、様々な信頼性条件を経た後に黄変を示さない。さらに、接着剤組成物は過酷な信頼性条件下であっても優れた光学性能を示す。
【００３２】
本発明の接着剤組成物は、均一でない表面上への塗布に好適であり、大型パネル及び小型パネルに使用することができ、間隙を充填するのに理想的であり、結露（ｃｏｎｄｅｎｓａｔｉｏｎ）及び曇りを回避し、極端な温度に対する耐性をもたらし、極薄のディスプレイデザインを可能にする。
【００３３】
光学アセンブリの別の課題は、部品が組み立てられた後に欠陥が発見された場合に、ＬＣＤモジュール又は他の高価な部品を取り外して再使用し得るように、接着剤組成物を再加工し得る環境を作り出すことである。例えば、末端消費者が修理保証を求めて欠陥のあるディスプレイを返品する場合がある。そのような場合、ディスプレイ製造業者はディスプレイを分解し、接着剤残渣を除去することを望み、そしてＬＣＤモジュールなどの高価な機能している部品を再利用しようとするであろう。従来の光硬化性ＬＯＣＡでは、ディスプレイを分解した後、接着剤残渣は、構成部品に粘着した粘着性の小片にばらばらになる。有機溶剤を使用して残渣を洗浄することは、非常に時間がかかるだけでなく、重大な環境問題であり、また、労働安全衛生にも影響を及ぼす。
【００３４】
したがって、本発明の一態様は、光学アセンブリの再加工をより容易に、より実用的にすることである。本発明はまた、この問題にも対処する。
【００３５】
本発明の接着剤組成物は、必要な接合能と接着／シーラント性能の両方、及び優れたバリア特性をもたらすフィルムを形成することができる。加えて、特定の意図した用途のための機械的特性が強化され、また機械的特性を、ポリオレフィン特性、特に靱性及びバリア特性を利用できるように調整してもよい。
【００３６】
本発明の組成物の調製において、湿気硬化性ポリオレフィン系オリゴマーは、使用される場合、ヒドロキシル末端ポリオレフィン（すなわち、ヒドロキシル末端ポリブタジエン、ヒドロキシル末端ブチルゴム、ヒドロキシル末端ポリイソブチレン）をアルコキシシラン含有イソシアネート、例えばトリメトキシシラン含有イソシアネート（すなわち、３−イソシアナトプロピルトリメトキシシラン）と反応させて湿気硬化性ポリオレフィン系樹脂を調製することによって調製される。湿気硬化性官能性の程度は、当然、存在するヒドロキシル基の数によって変化させてよい。
【００３７】
例えば、湿気硬化性ポリオレフィン系オリゴマーを調製するための概要は、以下のように表され得る：
【００３８】
【化２】
2019509360.tif 000003
【００３９】
光硬化性ポリオレフィン系オリゴマーは、ヒドロキシル化ポリオレフィンをアクリル化イソシアネートと反応させて、（メタ）アクリレートを含有するオリゴマーを形成することによって調製してもよい。（メタ）アクリル化の程度も、所望により調整して良い。
【００４０】
光硬化性ブチルゴム系樹脂の例は、以下の構造を有し得る：
【００４１】
【化３】
2019509360.tif 000004
【００４２】
有用なヒドロキシル化ポリオレフィンとしては、ヒドロキシル化ポリブタジエン、ヒドロキシル化ブチルゴム、ヒドロキシル化ポリイソプレン、及びそれらの組み合わせが挙げられる。これらのヒドロキシル化ポリオレフィンを、アルコキシ基（例えば、アルコキシシラン基）などの湿気硬化基を含むイソシアネート官能基化成分と反応させて、該オリゴマーを湿気硬化性にするか、代わりに、イソシアネート含有アクリレートと反応させて該オリゴマーを光硬化性にしてもよい。
【００４３】
本発明では、望ましくは、湿気硬化性基と熱及び／又は光硬化性基との両方を同一分子上に含まないオリゴマーを選択して使用する。したがって、硬化メカニズムの各々について、別個のオリゴマーを含むことが望ましい。配合の観点からはより複雑でおそらく煩雑であるが、このアプローチは、ブレンド中に存在する各タイプの硬化性オリゴマーの量を減らすことによって、硬化のより良好な制御を可能にするために有利であることが判明している。例えば、湿気硬化性オリゴマーの添加により、硬化した接着剤組成物に改善されたバリア特性を付与することができ、これはいくつかの商業的用途において求められ得る。このような硬化メカニズムの制御は、単一の樹脂成分が両方のタイプの湿気硬化性基を含有していた場合は、より困難となる傾向にある。
【００４４】
一方、単一の分子上に複数のタイプの硬化基を有することと比較すると、１つのメカニズムによってのみ硬化する樹脂の使用により、市販の、ひいては独自のものを製造するよりもおそらく安価なオリゴマーの使用も可能となる。従って、ポリオレフィン系オリゴマーのブレンド、特に、ポリブタジエン系オリゴマーのブレンド；ブチルゴム系オリゴマーのブレンド、及びポリイソプレン系オリゴマーのブレンドは、望ましい物性プロファイルを達成するための本発明の焦点である。
【００４５】
非官能性ポリマーは、硬度及び弾性率などの接着性能を調整するために使用される。ＬＯＣＡ用途では、接着剤は、柔らかく低弾性である必要がある。低分子量ポリオレフィンオリゴマーと対比して、ポリウレタン樹脂を使用する利点は、ポリウレタン樹脂は、伸長率がより高く弾性性能を向上させ、高温でのクラック形成を防止することが示されていることである。
【００４６】
ジイソシアネートは、実施例に示すように、オリゴマー又は伸長オリゴマー中にウレタン結合を形成するために有用である。ジイソシアネートは、以下から選択され得る：イソホロンジイソシアネート（「ＩＰＤＩ」）、ＩＰＤＩイソシアヌレート、ポリマーＩＰＤＩ、ナフタレン１，５−ジイソシアネート（「ＮＤＩ」）、メチレンビスシクロヘキシルイソシアネート、メチレンジフェニルジイソシアネート（「ＭＤＩ」）、ポリマーＭＤＩ、トルエンジイソシアネート（「ＴＤＩ」）、ＴＤＩのイソシアヌレート、ＴＤＩ−トリメチロールプロパン付加物、ポリマーＴＤＩ、ヘキサメチレンジイソシアネート（「ＨＤＩ」）、ＨＤＩイソシアヌレート、ＨＤＩビウレート（ｂｉｕｒａｔｅ）、ポリマーＨＤＩ、キシリレンジイソシアネート、水素化キシリレンジイソシアネート、テトラメチルキシリレンジイソシアネート、ｐ−フェニレンジイソシアネート、３，３’−ジメチルジフェニル−４，４’−ジイソシアネート（「ＤＤＤＩ」）、２，２，４−トリメチルヘキサメチレンジイソシアネート（「ＴＭＤＩ」）、ノルボルナンジイソシアネート（「ＮＤＩ」）、及び４，４’−ジベンジルジイソシアネート（「ＤＢＤＩ」）。またジイソシアネートの組み合わせを使用してもよい。またモノイソシアネートも本発明で使用され得る。
【００４７】
ジイソシアネート化合物を（メタ）アクリレート含有ヒドロキシル化合物と反応させてウレタン含有（メタ）アクリレートを形成し、次いでこれをヒドロキシル化ポリオレフィンとさらに反応させて光硬化性ポリオレフィン系オリゴマーを形成することができる。
【００４８】
上記のように使用され得る（メタ）アクリレート含有ヒドロキシル化合物の中には、２−ヒドロキシエチルメタクリレート、２−ヒドロキシエチルアクリレート、３−ヒドロキシプロピルメタクリレート、３−ヒドロキシプロピルアクリレート、２−ヒドロキシプロピルアクリレート、４−ヒドロキシブチルアクリレート、３−ヒドロキシブチルアクリレート、２−ヒドロキシブチルアクリレート、３−（アクリロイルオキシ）−２−ヒドロキシプロピルメタクリレート、２−イソシアナトエチルメタクリレート、２−イソシアナトエチルアクリレート、及びポリ（プロピレングリコール）（メタ）アクリレートが含まれる。これらのヒドロキシル化化合物の組み合わせを使用してもよい。
【００４９】
これらの（メタ）アクリレート含有ヒドロキシル化合物は、ジイソシアネートと反応すると、２−イソシアナトエチルアクリレート、２−イソシアナトエチルメタクリレート、３−イソシアナトプロピル（メタ）アクリレート、２−イソシアナトプロピル（メタ）アクリレート、４−イソシアナトブチル（メタ）アクリレート、３−イソシアナトブチル（メタ）アクリレート、及び２−イソシアナトブチル（メタ）アクリレートを形成し得る。
【００５０】
湿気硬化性ポリオレフィン系オリゴマーを製造するには、アルコキシ含有イソシアネート、例えば、３−イソシアナトプロピルトリエトキシシラン、３−イソシアナトプロピルメチルジエトキシシラン、３−イソシアナトプロピルジメチルエトキシシラン、３−イソシアナトプロピルトリメトキシシラン、３−イソシアナトプロピルメチルジメトキシシラン、及び３−イソシアナトプロピルジメチルメトキシシランを選択すべきである。
【００５１】
本発明の接着剤組成物はまた、開始剤を含有し、その性質、種類、及び量は、選択したポリオレフィン系オリゴマーの性質、種類、及び量に依存する。
【００５２】
使用される場合、熱開始剤は、ペルオキシ材料、例えば、ペルオキシド、ヒドロペルオキシド、及びペルエステルから選択され得、これらは、適切な高温条件下で分解してペルオキシフリーラジカルを形成する。熱開始剤としては、一部の例を挙げると、ラウロイルペルオキシド、ベンゾイルペルオキシド、及びｔｅｒｔ−アミルペルオキシピバレートなどが挙げられる。アゾニトリルもまた、高温条件に曝されるとフリーラジカルを生成し、このため本発明の組成物と共に使用するのに適している。
【００５３】
熱開始剤は、組成物全体の約０．１重量％〜約３．０重量％、望ましくは組成物全体の約０．５重量％〜約２．０重量％の量で使用され得る。
【００５４】
使用される場合、光開始剤は、以下から選択され得る：ベンジルケタール、ヒドロキシケトン、アミンケトン、及びアシルホスフィンオキシド、例えば２−ヒドロキシ−２−メチル−１−フェニル−１−アセトン、ジフェニル（２，４，６−トリフェニルベンゾイル）−ホスフィンオキシド、２−ベンジル−ジメチルアミノ−１−（４−モルホリノフェニル）−ブタン−１−オン、ベンゾインジメチルケタールジメトキシアセトフェノン、α−ヒドロキシベンジルフェニルケトン、１−ヒドロキシ−１−メチルエチルフェニルケトン、オリゴ−２−ヒドロキシ−２−メチル−１−（４−（１−メチルビニル）フェニル）アセトン、ベンゾフェノン、メチルｏ−ベンジルベンゾエート、メチルベンゾイルホルメート、２−ジエトキシアセトフェノン、２，２−ジｓｅｃ−ブトキシアセトフェノン、ｐ−フェニルベンゾフェノン、２−イソプロピルチオキサンテノン、２−メチルアントロン、２−エチルアントロン、２−クロロアントロン、１，２−ベンズアントロン、ベンゾイルエーテル、ベンゾインエーテル、ベンゾインメチルエーテル、ベンゾインイソプロピルエーテル、α−フェニルベンゾイン、チオキサンテノン、ジエチルチオキサンテノン、１，５−アセトナフトン、１−ヒドロキシシクロヘキシルフェニルケトン、エチルｐ−（ジメチルアミノ）ベンゾエート、及びそれらの組み合わせ。
【００５５】
望ましくは、光開始剤は、２−ヒドロキシ−２−メチル−１−フェニル−１−アセトンとジフェニル（２，４，６−トリフェニルベンゾイル）−ホスフィンオキシドとの組み合わせである。
【００５６】
光開始剤は、組成物全体の約０．１重量％〜約３．０重量％、望ましくは組成物全体の約０．５重量％〜約２．０重量％の量で使用され得る。
【００５７】
湿気硬化触媒は任意であるが、湿気硬化性ポリオレフィン系オリゴマーが本発明の組成物の一部である場合、望ましくは湿気硬化を達成するために有用な量で本発明の組成物中に組み込まれる。
【００５８】
例えば、湿気硬化触媒の有用な量としては、組成物全体の約０．０１重量％〜約１．０重量％、望ましくは組成物全体の約０．０５重量％〜約０．５重量％の量である。
【００５９】
有機金属触媒を湿気硬化触媒として含めてもよい。有機金属触媒は、望ましくは、例えば第一スズオクトアート、ジブチルスズジラウレート、及びジブチルスズジアセテートなどの、有機スズ触媒である。
【００６０】
様々な追加の添加剤を本発明の組成物中に組み込んでもよく、反応性及び非反応性希釈剤、増粘剤、安定化剤、モノマー、着色剤、顔料、酸化防止剤、可塑剤、触媒、促進剤、フリーラジカル捕捉剤、フリーラジカル開始剤、レオロジー調整剤、及びそれらの組み合わせが挙げられる。
【００６１】
これらの添加剤は、それらの意図される目的に十分な量で、一般には組成物全体の約０．１重量％〜約２重量％の量で使用される。
【００６２】
本発明において有用なモノマー添加剤は、（メタ）アクリル酸、（メタ）アクリレート、及び（メタ）アクリルアミドから選択され得、これらは望ましくは組成物の流動性の要件を妨げないように、常温で液体であることが望ましい。本明細書で使用される場合、用語「常温」は、約２５℃を意味する。
【００６３】
（メタ）アクリレートに関して、本発明の組成物は、様々な単官能性（メタ）アクリレート及び多官能性（メタ）アクリレートを含み得る。
【００６４】
有用な単官能性（メタ）アクリレートの実例としては、アルキル（メタ）アクリレート、アルケニル（メタ）アクリレート、及びヘテロシクロ（メタ）アクリレートが挙げられる。アルキル基は、望ましくは、１〜２０個、望ましくは１〜１０個の炭素原子を有する置換又は無置換のアルキル基であってよく、任意選択で、１〜１０個の炭素原子を有するアルキル基、１〜１０個の炭素原子を有するアルコキシ基、６〜１０個の炭素原子を有するアリールオキシ基、又は２〜１０個の炭素原子を有するエポキシ基から選択される少なくとも１個の置換基を有する。
【００６５】
（メタ）アクリレートのアルケニル基は、望ましくは、２〜２０個の炭素原子、望ましくは２〜１０個の炭素原子を有する置換又は非置換のアルケニル基であってよく、任意選択で、１〜１０個の炭素原子を有するアルキル基、１〜１０個の炭素原子を有するアルコキシ基、６〜１０個の炭素原子を有するアリールオキシ基、２〜１０個の炭素原子を有するエポキシ基、ヒドロキシル基等から選択される少なくとも１個の置換基を有する。
【００６６】
（メタ）アクリレートのヘテロシクロ基は、望ましくは、２〜２０個の炭素原子、望ましくは２〜１０個の炭素原子を有する置換又は非置換の複素環基であってよく、Ｎ及びＯから選択される少なくとも１個のヘテロ原子を含み、そして任意選択で、１〜１０個の炭素原子を有するアルキル基、１〜１０個の炭素原子を有するアルコキシ基、６〜１０個の炭素原子を有するアリールオキシ基、又は２〜１０個の炭素原子を有するエポキシ基から選択される少なくとも１個の置換基を有する。
【００６７】
単官能性（メタ）アクリレートの具体例としては、これらに限定されるものではないが、メチル（メタ）アクリレート、エチル（メタ）アクリレート、ブチル（メタ）アクリレート、テトラヒドロフリル（メタ）アクリレート、ラウリルアクリレート、イソオクチルアクリレート、イソデシルアクリレート、２−エチルヘキシルアクリレート、イソボルニル（メタ）アクリレート、ジシクロペンテニル（メタ）アクリレート、オクタデシルアクリレート、２−ヒドロキシエチル（メタ）アクリレート、２−ヒドロキシプロピル（メタ）アクリレート、２−ヒドロキシブチル（メタ）アクリレート、２−（２−エトキシエトキシ）エチルアクリレート、２−フェノキシエチルアクリレート、ジシクロペンタジエニル（メタ）アクリレート、ジシクロペンテニルオキシエチル（メタ）アクリレート、モルホリン（メタ）アクリレート、及びカプロラクトンアクリレートが挙げられる。
【００６８】
有用な多官能性（メタ）アクリレートの具体例としては、これらに限定されるものではないが、エチレングリコールジメタクリレート、ヘキサンジオールジ（メタ）アクリレート、トリメチロールプロパントリアクリレート、及びペンタエリスリトールテトラアクリレートが挙げられる。
【００６９】
また（メタ）アクリルアミド添加剤を本発明で使用してもよく、非置換（メタ）アクリルアミド、Ｎ−アルキル置換（メタ）アクリルアミド、又はＮ，Ｎ−ジアルキル置換（メタ）アクリルアミドであってよい。Ｎ−アルキル置換（メタ）アクリルアミドでは、アルキル置換基は、望ましくは１〜８個の炭素原子を有し、例えばＮ−エチルアクリルアミド、Ｎ−オクチルアクリルアミド等である。Ｎ，Ｎ−ジアルキル置換（メタ）アクリルアミドでは、アルキル置換基は、望ましくは１〜４個の炭素数を有し、例えばＮ，Ｎ−ジメチルアクリルアミド及びＮ，Ｎ−ジエチルアクリルアミドである。
【００７０】
シランなどの接着促進剤もまた、本発明の組成物において有用である。
【００７１】
本発明の接着剤組成物は、当技術分野において知られている従来の方法によって接合される基材に適用され得る。本発明の接着剤組成物は、ガラス、金属、及びプラスチック基材に対して優れた接合性を有する。本発明の接着剤組成物を基材上の所定の領域に塗布した後、ＵＶ領域などの電磁スペクトルの放射線を先ず照射し、これにより、例えば５〜３０秒以内に、光到達可能な領域の接着剤組成物に迅速な硬化をもたらすことができる。あるいは、又はそれに加えて、熱へのばく露を使用して、本発明の接着剤組成物を硬化又はさらに硬化させてもよい。
【００７２】
暗領域において接着剤組成物を硬化させるために、湿気硬化メカニズムが有用であり得る。これに関して、完全な湿気硬化は、完全な硬化を達成するために１日かかる場合がある。
【００７３】
本発明の接着剤組成物の粘度は、種々の用途及びプロセス条件に応じて広い範囲で、例えば、２５℃で１，０００ｍＰａ・ｓ〜１００００ｍＰａ・ｓ（Ｂｒｏｏｋｆｉｅｌｄ粘度計、スピンドルＮｏ．５２、回転数１ｒｐｍで測定）の範囲で調整され得る。
【実施例】
【００７４】
実施例１：
５０％湿気硬化性官能化ポリブタジエンの調製
オーバーヘッドスターラー、熱電対、及び窒素入／出口を備えたジャケット付き反応容器に、ヒドロキシル末端ポリブタジエン（２０１．１９ｇ、０．０６５モル）を添加し、６０℃に加熱した。その温度になったら、３−イソシアナトプロピルトリメトキシシラン（１３．３２ｇ、０．０６５モル）を添加し、さらに４時間混合させた。ＦＴ−ＩＲを使用して反応の進行をモニターし、２２００ｃｍ−１のＮＣＯバンドの消失を、反応が完了した証拠とした。透明かつ無色の樹脂を滴下して、５０％官能化湿気硬化性ポリブタジエン系成分（２１０．７ｇ、収率９８．２％）を得た。ＧＰＣにより測定した平均分子量（Ｍｗ）は５７１７であり；多分散性指数（Ｍｗ／Ｍｎ）は１．１３であり；平均ポリマー残留物の読み値は：ポリマー＜１，０００ＭＷが０．０２６％；ポリマー＜５００ＭＷが０．０００％であった。
【００７５】
実施例２：
７５％アクリレート官能基化ブチルゴムの調製
オーバーヘッドスターラー及び熱電対を備えたジャケット付き反応容器に、ヒドロキシル末端ブチルゴム（２５１．２８ｇ、０．０３６モル）を添加し、７５℃に加熱した。その温度になったら、２−イソシアナトエチルアクリレート（７．６０ｇ、０．０６４モル）を添加し、さらに５時間混合させた。ＦＴ−ＩＲを使用して反応の進行をモニターし、２２００ｃｍ−１のＮＣＯバンドの消失を反応が完了した証拠とした。透明かつ無色の樹脂を滴下して、７５％アクリレート官能化ブチルゴム（２５０．１ｇ、収率９６．６％）を得た。ＧＰＣにより測定した平均分子量（Ｍｗ）は１２，７１１であり；多分散性指数（Ｍｗ／Ｍｎ）は２．１４であり；平均ポリマー残留物の読み値は、ポリマー＜１，０００ＭＷが１．８６２％；ポリマー＜５００ＭＷが０．９９１％であった。
【００７６】
実施例３：
１００％メタクリレート官能化ブチルゴムの調製
オーバーヘッドスターラー及び熱電対を備えたジャケット付き反応容器に、ヒドロキシル末端ブチルゴム（２８４．２０ｇ、０．０４１モル）を添加し、７５℃に加熱した。その温度になったら２−イソシアナトエチルメタクリレート（１２．６０ｇ、０．０８２モル）を添加し、さらに５時間混合させた。ＦＴ−ＩＲを使用して反応の進行をモニターし、２２００ｃｍ−１のＮＣＯバンドの消失を反応が完了した証拠とした。透明かつ無色の樹脂を滴下して１００％メタクリレート官能化ブチルゴム（２８８．５ｇ、収率９７．２％）を得た。
【００７７】
実施例４：
５０％アクリレート官能化ポリブタジエンの調製
オーバーヘッドスターラー及び熱電対を備えたジャケット付き反応容器に、ヒドロキシル末端ポリブタジエン（２６５．３ｇ、０．０８６モル）を添加し、６０℃に加熱した。その温度になったら、２−イソシアナトエチルアクリレート（１１．４７ｇ、０．０８１モル）を添加し、さらに４時間混合させた。ＦＴ−ＩＲを使用して反応の進行をモニターし、２２００ｃｍ−１のＮＣＯバンドの消失を、反応が完了した証拠とした。透明かつ無色の樹脂を滴下して１００％メタクリレート官能化ブチルゴム（２７１．８．５ｇ、収率９８．２％）を得た。
【００７８】
実施例５：
伸長ポリブタジエン（２：１  ＯＨ：ＮＣＯ）の調製
オーバーヘッドスターラー、熱電対、及び窒素入／出口を備えたジャケット付き反応容器に、ヒドロキシル末端ポリブタジエン（３２３．７５ｇ、０．１０４モル）を添加し、６０℃に加熱した。その温度になったら、１，６−ヘキサンジイソシアネート（８．８０ｇ、０．０５２モル）を（１ｍＬ／分）で計量供給し、さらに６時間混合させた。ＦＴ−ＩＲを使用して反応の進行をモニターし、２２００ｃｍ−１のＮＣＯバンドの消失を、反応が定量的収率で完了した証拠とした。ＧＰＣにより測定した平均分子量（Ｍｗ）は１４，５９０であり；多分散性指数（Ｍｗ／Ｍｎ）は１．５６であり；平均ポリマー残留物の読み値は、ポリマー＜１，０００Ｍｗが０．００％；ポリマー＜５００Ｍｗが０．００％であった。
【００７９】
実施例６：
伸長ポリブタジエン（１．８：１  ＯＨ：ＮＣＯ）の調製
オーバーヘッドスターラー、熱電対、及び窒素入／出口を備えたジャケット付き反応容器に、ヒドロキシル末端ポリブタジエン（２１４．２３ｇ、０．０６９モル）を添加し、６０℃に加熱した。その温度になったら、１，６−ヘキサンジイソシアネート（６．４７ｇ、０．０３９モル）を（１ｍＬ／分）で計量供給し、さらに６時間混合させた。ＦＴ−ＩＲを使用して反応の進行をモニターし、２２００ｃｍ−１のＮＣＯバンドの消失を、反応が定量的収率で完了した証拠とした。ＧＰＣにより測定した平均分子量（Ｍｗ）は２０，８５０であり；多分散性指数（Ｍｗ／Ｍｎ）は１．５４であり；平均ポリマー残留物の読み値は、ポリマー＜１，０００Ｍｗが０．００％；ポリマー＜５００Ｍｗが０．００％であった。
【００８０】
実施例７：
伸長ポリブタジエン（１．６：１  ＯＨ：ＮＣＯ）の調製
オーバーヘッドスターラー、熱電対、及び窒素入／出口を備えたジャケット付き反応容器に、ヒドロキシル末端ポリブタジエン（２１３．８７ｇ、０．０６９モル）を添加し、６０℃に加熱した。その温度になったら、１，６−ヘキサンジイソシアネート（７．２６ｇ、０．０４３モル）を（１ｍＬ／分）で計量供給し、さらに６時間混合させた。ＦＴ−ＩＲを使用して反応の進行をモニターし、２２００ｃｍ−１のＮＣＯバンドの消失を、反応が定量的収率で完了した証拠とした。ＧＰＣにより測定した平均分子量（Ｍｗ）は２６，４３２であり；多分散性指数（Ｍｗ／Ｍｎ）は１．６３であり；平均ポリマー残留物の読み値は、ポリマー＜１，０００Ｍｗが０．００％；及びポリマー＜５００Ｍｗが０．００％であった。
【００８１】
実施例８：
伸長ポリブタジエン（１．４：１  ＯＨ：ＮＣＯ）
オーバーヘッドスターラー、熱電対、及び窒素入／出口を備えたジャケット付き反応容器に、ヒドロキシル末端ポリブタジエン（２１８．３４ｇ、０．０７０モル）を添加し、６０℃に加熱した。その温度になったら、１，６−ヘキサンジイソシアネート（８．４８ｇ、０．０５０モル）を（１ｍＬ／分）で計量供給し、さらに６時間混合させた。ＦＴ−ＩＲを使用して反応の進行をモニターし、２２００ｃｍ−１のＮＣＯバンドの消失を、反応が定量的収率で完了した証拠とした。ＧＰＣにより測定した平均分子量（Ｍｗ）は３７，７７７であり；多分散指数（Ｍｗ／Ｍｎ）は１．７８であり；平均ポリマー残留物の読み値は、ポリマー＜１，０００Ｍｗが０．００％；ポリマー＜５００Ｍｗが０．００％であった。
【００８２】
実施例９：
光−及び湿気−硬化性の光学的に透明な接着剤配合物
実施例９及び３つの比較例（比較例１〜３）は、湿気硬化性オリゴマー（合成実施例１から）及びＳａｒｔｏｍｅｒからＣＮ９０７０の商品表示で市販されている及びアクリレート官能化ポリオレフィンオリゴマーを含有する光−及び湿気−硬化性ＬＯＣＡ配合物である。実施例９はまた、非官能性ポリウレタン（上記合成実施例５から）も有し；比較例１は、このような非官能性ポリウレタンを有さず；比較例２及び３は合成実施例１及び２で原料として用いたヒドロキシル末端オリゴマーを含む。サンプルの配合を下記の表Ａに示す。
【００８３】
【表１】
2019509360.tif 000005
【００８４】
実施例１０：
性能評価
実施例９の接着剤組成物の評価方法は以下のとおりである。
【００８５】
光硬化は、少なくとも約３０００ｍ３／ｃｍ２のＵＶ放射線を放射する水銀アークランプを使用して行った。湿気硬化は、約２３℃の温度及び約５０％の相対湿度の湿度チャンバで行った。最初に水銀アークランプにばく露し、次いで所定の時間、湿度チャンバ内に留置することによって、ＵＶ及び湿気二重硬化を用いた。水分硬化速度を表面タックフリー時間で測定し、ショア００硬度をＡＳＴＭ  Ｄ２２４０に従って測定した。
【００８６】
ラミネーション厚（又はギャップ）が１２．５ミル（約３１８μｍ）である２枚のガラススライドの間にＬＯＣＡを配置し、ＵＶ光へのばく露による硬化を前述のように行った。結果として積層アセンブリが形成され、そして次いで、約９５℃の高温条件及びＱＵＶ（ＱＵＶ  Ａｃｃｅｌｅｒａｔｅｄ  Ｗｅａｔｈｅｒｉｎｇ  Ｔｅｓｔｅｒ）（０．６８Ｗ／ｍ２＠３４０ｎｍ、５０℃）に約５００時間にばく露した。これらの老化条件では、接合ラインの欠陥が発生する場合があり、その場合は、観察及び記録した。性能試験の結果を、下記の表Ｂに要約する。
【００８７】
【表２】
2019509360.tif 000006
【００８８】
この評価は、非官能性ポリオレフィン系ポリウレタンの添加により、硬度を下げ、また高温及びＱＵＶ老化下の気泡又は亀裂の形成を防止することができることを示す結果をもたらした。
【００８９】
実施例１１：
光及び／又は湿気硬化性の光学的に透明な接着剤の光学特性
実施例９の光学特性及び信頼性試験を評価し、その結果を下記の表Ｃに示す。光学特性測定のためのサンプルは、１２．５ミル（約３１８μｍ）の厚さ（又はギャップ）をその間に有する２枚のガラススライドアセンブリを用意することによって作製した。サンプルは、前述したように、ＵＶのみ、湿気のみ、又はＵＶ及び湿気二重硬化によって硬化させた。光学特性、典型的には、透過率、ヘイズ、及びｂ＊値（黄色度）を、Ｄａｔａｃｏｌｏｒ  Ｃｏｒｐｏｒａｔｉｏｎから入手可能なＤａｔａｃｏｌｏｒ  ６５０装置により、ＡＳＴＭ  Ｄ１００３に準拠して測定した。またサンプルを、以下のような信頼性試験条件に供した：硬化サンプルを、３つの異なる時間（１６８、５００、及び１０００時間）の間、高温高湿度チャンバ（約８５℃、相対湿度８５％）、高温（約９５℃）、及び上記の条件下でＱＵＶに置いた。
【００９０】
【表３】
2019509360.tif 000007
【００９１】
望ましくは、ヘイズ値及び黄色度値は共に１．０未満であり、したがって、本発明の目的のために十分に光学的に透明であるとみなされる。
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
Ａ．湿気硬化性ポリオレフィン系オリゴマーを含むか、又は含まない、光−及び／又は熱−硬化性ポリオレフィン系オリゴマー；
Ｂ．適切な硬化条件下でオリゴマーの硬化を誘発及び／又は促進するための硬化パッケージ；並びに、
Ｃ．光−及び／又は熱−硬化性ポリオレフィン系オリゴマー又は湿気硬化性ポリオレフィン系オリゴマーとの硬化条件下で反応性でない少なくとも１種のポリオレフィン系ポリウレタン
を含む、接着剤組成物。
【請求項２】
硬化パッケージが、オリゴマーの硬化を誘発及び／又は促進するのに適切な、１若しくは複数の硬化剤及び／又は１若しくは複数の触媒を含む、請求項１に記載の接着剤組成物。
【請求項３】
硬化パッケージが光開始剤を含む、請求項１に記載の接着剤組成物。
【請求項４】
硬化パッケージが熱開始剤を含む、請求項１に記載の接着剤組成物。
【請求項５】
硬化パッケージが湿気硬化触媒を含む、請求項１に記載の接着剤組成物。
【請求項６】
湿気硬化触媒が、組成物全体の約０．０１重量％〜約１．０重量％の量で存在する、請求項５に記載の組成物。
【請求項７】
光開始剤が、組成物全体の約０．１重量％〜約３．０重量％の量で存在する、請求項３に記載の組成物。
【請求項８】
熱開始剤が、組成物全体の約０．１重量％〜約３．０重量％の量で存在する、請求項３に記載の組成物。
【請求項９】
硬化後、０〜２のヘイズ値及び０〜２の黄色度値を有する、請求項１に記載の組成物。
【請求項１０】
ポリオレフィン系オリゴマーが、ポリブタジエン、水素化ポリブタジエン、ブチルゴム、ポリイソブチレン、及びそれらの組み合わせからなる群から選択される骨格を有する、請求項１に記載の組成物。
【請求項１１】
ポリオレフィン系オリゴマーを含む湿気硬化性樹脂が、末端アルコキシ基及び／又はペンダントアルコキシ基を含む、請求項１に記載の組成物。
【請求項１２】
光−又は熱−硬化性ポリオレフィン系オリゴマーが、末端及び／又は（メタ）アクリレート基及び／又はビニル基を含む、請求項１に記載の組成物。
【請求項１３】
ポリオレフィン系オリゴマーを含む湿気硬化性樹脂が、組成物全体の約５重量％〜約８０重量％の量で存在する、請求項１に記載の組成物。
【請求項１４】
光−又は熱−硬化性ポリオレフィン系オリゴマーが、組成物全体の約５重量％〜約８０重量％の量で存在する、請求項１に記載の組成物。
【請求項１５】
湿気硬化性ポリオレフィン系オリゴマーが、構造：
Ｍ−（Ｕ−Ｐ）ｎ−Ｕ−Ｍ
（式中、Ｍは、１又は複数の湿気硬化性基を表し、Ｕは、ウレタン又はウレア結合を含む成分を表し、そしてＰは、ポリオレフィン骨格を表し、そしてｎは、１〜１００である。）
を有する、請求項１に記載の組成物。
【請求項１６】
湿気硬化性樹脂が、構造：
【化１】
2019509360.tif 000009
を有する、請求項１に記載の組成物。
【請求項１７】
熱硬化性ポリオレフィン系オリゴマーが、構造：
Ｈ−（Ｕ−Ｐ）ｎ−Ｕ−Ｈ
（式中、Ｈは、１又は複数の（メタ）アクリレート又はビニル基を表し、Ｕは、ウレタン又はウレア結合を含む成分を表し、そしてＰは、ポリオレフィン骨格を表し、そしてｎは１〜１００である。）
を有する、請求項１に記載の組成物。
【請求項１８】
光硬化性ポリオレフィン系オリゴマーが、構造：
Ｐｈ−（Ｕ−Ｐ）ｎ−Ｕ−Ｐｈ
（式中、Ｐｈは、１又は複数の光硬化性基を表し、Ｕは、ウレタン又はウレア結合を含む成分を表し、そしてＰは、ポリオレフィン骨格を表し、そしてｎは、１〜１００である。）
を有する、請求項１に記載の組成物。
【請求項１９】
ポリオレフィン系オリゴマーが、ポリオレフィンジオールとイソシアナトアルコキシシランとの反応生成物により形成されるポリウレタンである、請求項１に記載の組成物。
【請求項２０】
ポリオレフィン系オリゴマーが、ポリブタジエンジオールとイソシアナトトリメトキシシランとの反応生成物により形成されるポリウレタンである、請求項１に記載の組成物。
【請求項２１】
ポリオレフィン系オリゴマーが、約１０，０００〜約１５，０００の平均分子量（Ｍｗ）を有する、請求項１に記載の組成物。
【請求項２２】
（メタ）アクリレートモノマーをさらに含む、請求項１に記載の組成物。
【請求項２３】
希釈剤、増粘剤、安定化剤、着色剤、顔料、酸化防止剤、可塑剤、レオロジー調整剤、及びそれらの組み合わせからなる群から選択される成分をさらに含む、請求項１に記載の組成物。
【請求項２４】
ａ）ディスプレイパネルと、カバーレンズ又はタッチパネルを含む上部基材とを提供する工程；
ｂ）請求項１に記載の接着剤組成物を、上部基材とディスプレイパネルとの間に配置されるように提供する工程；及び、
ｃ）電磁スペクトルの放射線、熱、及び湿気のうちの少なくとも１つにばく露することによって接着剤組成物を硬化させる工程
を含む、光学アセンブリを製造するプロセス。
【請求項２５】
ａ）光学アセンブリを加熱することによってディスプレイパネルから上部基材を取り外す工程；
ｂ）取り外した基材及びディスプレイパネルを室温（２５℃）まで冷却する工程；並びに、
ｃ）上部基材及び／又はディスプレイパネルから接着剤を剥離する工程
を含む、光学アセンブリを再加工するプロセス。
【請求項２６】
ディスプレイパネルと、ディスプレイパネル用の上部基材と、それらの間に配置された請求項１に記載の接着剤組成物の反応生成物と、を含む光学アセンブリ。
【国際調査報告】
2019509360.tif 000010